СЫРЬЕВАЯ СМЕСЬ ДЛЯ ИЗГОТОВЛЕНИЯ БЕТОНА
RAW MIX TO MAKE CONCRETE

Изобретение относится к промышленности строительных материалов, в частности к производству мелкозернистых бетонов, которые могут быть использованы в малоэтажном строительстве.
Известна сырьевая смесь, включающая, мас. %: портландцемент 33,3-67,7; золу от сжигания бурого и каменного угля 33,3-67,7 [1].
Задача изобретения состоит в снижении расхода цемента в составе сырьевой смеси для изготовления бетона.
Технический результат достигается тем, что сырьевая смесь для изготовления бетона, содержащая цемент, золу-унос, дополнительно содержит маршалит и суперпластификатор С-3 при следующем соотношении компонентов, мас. %: цемент 20-24; зола-унос 16-20; маршалит 54,8-63,4; суперпластификатор С-3 0,6-1,2; при водоцементом отношении 0,45-0,6.
Составы сырьевой смеси приведены в таблице.
Таблица
Компоненты
Содержание, мас. %:
состав №1
состав №2
состав №3
Цемент
- портландцемент
20
-
-
- шлакопортландцемент
-
22
-
- белый цемент
-
-
24
Зола-унос
16
18
20
Маршалит
63,4
59
54,8
Суперпластификатор С-3
0,6
1
1,2
Водоцементное отношение
0,6
0,52
0,45
Компоненты (цемент, золу-унос, маршалит) дозируют в требуемых количествах и смешивают. К смеси сухих компонентов добавляют воду, суперпластификатор С-3 и еще раз смешивают. Подготовленной смесью заполняют металлические формы, и выдерживают ее в формах в течение 1 суток. Прочность изделий, изготовленных из предложенной сырьевой смеси, составит не менее 5 МПа (в возрасте 28 сут). Использование предложенной сырьевой смеси позволит снизить расход цемента.
Источники информации
1. Słodzińska H. Wpływ wybranych popiołów lotnych na właściwości zaczynów cementowych / XLIII konferencja naukowa KILiW PAN i KN PZITB. - Poznań-Krynica, 1997. - S.73-80.